(57)【要約】【課題】コンクリートに腐食や劣化を生じさせ易い豚舎等の環境下で使用されるコンクリート製スノコの耐久性を大幅に向上させ、その維持・管理を容易にすることのできる、畜舎用コンクリート製スノコの強化方法を提供する。【解決手段】畜舎１の床下に設けられた排泄物流下用ピット２の上に設置されるコンクリート製スノコの強化方法であって、前記コンクリート製スノコ３の下面に珪酸アルカリ溶液を塗布してその表層内に珪酸アルカリ溶液を浸透させ、一定時間経過により、コンクリート製スノコ３の下面の表層部に不透水性のコンクリート改質層１２を形成する。【選択図】図４
2010088318.tif 000002
【特許請求の範囲】
【請求項１】
畜舎の床下に設けられた排泄物流下用のピットの上に設置されるコンクリート製スノコの強化方法であって、コンクリート製スノコの少なくとも下面に珪酸アルカリ溶液を塗布してその表層内に珪酸アルカリ溶液を浸透させ、一定時間経過により、当該コンクリート製スノコの下面の表層部に不透水性のコンクリート改質層を形成してなることを特徴とする、畜舎用コンクリート製スノコの強化方法。
【請求項２】
コンクリート製スノコの上下面および側面に珪酸アルカリ溶液を塗布してそれらの表層内に珪酸アルカリ溶液を浸透させ、一定時間経過により、当該コンクリート製スノコの各面の表層部に不透水性のコンクリート改質層を形成してなることを特徴とする、請求項１記載の畜舎用コンクリート製スノコの強化方法。
【請求項３】
コンクリート改質層の厚さを、コンクリート表面から７ｍｍ〜１０ｍｍの厚さとしたことを特徴とする、請求項１又は請求項２記載の畜舎用コンクリート製スノコの強化方法。
【請求項４】
コンクリート製スノコの内部に、錆止め皮膜を施した複数の補強鉄筋を配設したことを特徴とする、請求項１ないし請求項３のいずれか一項に記載の畜舎用コンクリート製スノコの強化方法。
【請求項５】
畜舎の床下に設けられた排泄物流下用のピットの上に設置され、少なくとも下面に珪酸アルカリ溶液が塗布されてその表層に珪酸アルカリ溶液が浸透し、一定時間経過により、下面に不透水性のコンクリート改質層が形成されていることを特徴とする、畜舎用コンクリート製強化スノコ。
【発明の詳細な説明】
【技術分野】
【０００１】
本発明は、豚舎等の畜舎の床下に設けられた排泄物流下用ピットの上に設置されるコンクリート製スノコの強化方法と、当該方法により強化されたコンクリート製強化スノコに関するものである。
【背景技術】
【０００２】
養豚経営に一般に使用される豚舎には、オガコ等の敷料を豚舎 の床に敷き、その上で豚を飼育する豚舎や、豚の排泄する糞尿等を豚舎から分離して豚舎外に排出可能なように床にスノコを敷くスノコ式の豚舎がある。スノコ式の豚舎に用いられるスノコには、プラスチック製、金網製の他、従来より、コンクリート製のものが知られている（特許文献１参照）。
【０００３】
【特許文献１】実公平４−０４３０１３号公報
【発明の開示】
【発明が解決しようとする課題】
【０００４】
しかしながら、コンクリート製スノコは、一般のコンクリート構造物に比べて、豚舎の使用下では、寿命が非常に短いという問題点があった。すなわち、スノコ上で豚が排泄した排泄物の一部がコンクリート表面やスリット内面に付着することにより、コンクリートの腐食を早めていた。また、床やスノコは定期的に洗浄され、その際コンクリート内部に水分が進入し、内部鉄筋を腐食させ、コンクリートの中性化を早めていた。さらに、近年は、新しい給餌方法として、固形物に焼酎粕等の水分を混ぜたリキッドフーディングシステム（液化飼料自動給餌方式）の導入が増え、飼料の酸性化が促進されている。これもコンクリートの劣化を促進する要因となっていた。
【０００５】
そして、特に規模の大きい豚舎は、使用するスノコの量が多く、その維持・管理・補修・交換に要するコストは大変なものであった。
【０００６】
本発明は上記課題に鑑みてなされたもので、コンクリートに腐食や劣化を生じさせ易い豚舎等の環境下で使用されるコンクリート製スノコについて、その耐久性を大幅に向上させ、維持管理を容易にすることのできる、畜舎用コンクリート製スノコの強化方法を提供することを目的とする。
【０００７】
また、本発明は、上記方法によって強化された畜舎用コンクリート強化スノコを提供することを目的とする。
【課題を解決するための手段】
【０００８】
上記課題を解決するために、請求項１記載の発明は、畜舎の床下に設けられた排泄物流下用ピットの上に設置されるコンクリート製スノコの強化方法であって、前記コンクリート製スノコの下面に珪酸アルカリ溶液を塗布してその表層内に珪酸アルカリ溶液を浸透させ、一定時間経過により、コンクリート製スノコの下面の表層部に不透水性のコンクリート改質層を形成してなることを特徴とする。
【０００９】
コンクリート製スノコの下面に珪酸アルカリ溶液を塗布すると、下面におけるコンクリート表層の空隙・毛細孔に珪酸アルカリ溶液が浸透し、珪酸アルカリ溶液中の珪酸イオンとコンクリート中のカルシウム（Ｃａ）イオン、マグネシウム（Ｍｇ）イオン、アルミニウム（Ａｌ）イオン等が反応して、時間の経過と共に、珪酸カルシウム（ＣａＳｉＯ３）を主体とする不溶解性無機質物質（ガラス物質）が下面におけるコンクリート表層の空隙・毛細孔に析出して硬化し、コンクリート表層の空隙・毛細孔が不溶解性無機質物質により満たされる。これにより、コンクリート製スノコの下面の表層部のコンクリート組成が不溶解性無機質物質により緻密化された不透水性のコンクリート改質層が形成される。
【００１０】
これによって、豚舎の床下に設けられた排泄物流下用ピットの上に設置されたコンクリート製のスノコは、下方のピットに対面するスノコ下面が不溶解性無機質物質（ガラス質物質）で改質された不透水性のコンクリート改質層で保護され、これにより、スノコのコンクリート上面に比べて、先に腐食しやすいコンクリート下面を保護し、同コンクリート製スノコの耐久性を大きく向上させることができる。
【００１１】
豚舎の床下の排泄物流下用ピットの上に設置されるコンクリート製スノコは、給餌・給水時におけるリキッド飼料や水のこぼれ、排泄時における固形又は液状排泄物の付着、清掃時における高圧洗浄水による表面洗浄など、常にコンクリートが腐食され劣化しやすい環境に置かれる。特にスノコの下面は、他の面に比べ、湿気がこもり易く、また、洗浄もしにくい。このため、上述したように、他の面よりも先に腐食が起こりやすい。
【００１２】
そこで、下方のピットに対面するスノコ下面を不溶解性無機質物質（ガラス質物質）で改質された不透水性のコンクリート改質層で保護することにより、他の面よりも先に腐食し易いコンクリート下面に対し、水滴や排水、汚染水の内部への浸入を遮断し、コンクリートの腐食を防ぎ、コンクリート中性化を抑制すると共に、コンクリート劣化を防ぎ、同コンクリート製スノコの耐久性を大きく向上させることができる。
【００１３】
請求項２記載の発明は、コンクリート製スノコの上下面および側面に珪酸アルカリ溶液を塗布してそれらの表層内に珪酸アルカリ溶液を浸透させ、一定時間経過により、当該コンクリート製スノコの各面の表層部に不透水性のコンクリート改質層を形成してなることを特徴とする。
【００１４】
コンクリート製スノコの上下面および側面に珪酸アルカリ溶液を塗布してそれらの表層内に珪酸アルカリ溶液を浸透させ、コンクリート製スノコの上下面および側面の全面に不透水性のコンクリート改質層を形成することにより、下面からだけでなく、上面および側面からの腐食を防止し、コンクリート中性化をより一層抑制すると共に、コンクリート劣化を防ぎ、同コンクリート製スノコの耐久性をより一層向上させることができる。
【００１５】
請求項３記載の発明は、コンクリート改質層の厚さを、コンクリート表面から７ｍｍ〜１０ｍｍの厚さとしたことを特徴とする。
【００１６】
コンクリート表層内に珪酸アルカリ溶液を十分に浸透させて、緻密なコンクリート改質層を形成することが肝要であり、コンクリート改質層の厚さは１ｍｍ〜２ｍｍ程度でも十分に不透水性の機能を発揮するが、施工精度その他の観点から、７ｍｍ〜１０ｍｍの厚さとすることにより、その機能を確実なものとすることができる。
【００１７】
請求項４記載の発明は、コンクリート製スノコの内部に、錆止め皮膜を施した複数の補強鉄筋を配設したことを特徴とする。
【００１８】
コンクリート製スノコに、錆止め皮膜を施した複数の補強鉄筋を配置したことにより、コンクリート製スノコの耐久性をより向上させることができる。
【発明の効果】
【００１９】
以上説明したように、本発明は、畜舎の床下に設けられた排泄物流下用ピットの上に設置されるコンクリート製スノコの強化方法であって、コンクリート製スノコの下面に珪酸アルカリ溶液を塗布してその表層内に珪酸アルカリ溶液を浸透させ、一定時間経過により、コンクリート製スノコの下面の表層部に不溶解性無機質物質によりコンクリート組成が緻密化された不透水性のコンクリート改質層を形成したから、下方の排泄物流下用ピットに対面して、他の面よりも先に腐食しやすいスノコの下面に対し、コンクリート腐食や劣化の原因となる水分その他の物質のコンクリート内部への浸入を遮断し、同コンクリート製スノコの耐久性を大きく向上させることができるという優れた効果を奏する。
【００２０】
さらには、本発明によれば、コンクリート製スノコの上下面および側面に珪酸アルカリ溶液を塗布してそれらの表層内に珪酸アルカリ溶液を浸透させ、一定時間経過により、当該コンクリート製スノコの各面の表層部に不透水性のコンクリート改質層を形成することにより、コンクリート製スノコの下面だけでなく、上面および側面についても、コンクリート腐食やコンクリート劣化の原因となる水分等の浸入を遮断し、これにより、豚舎のピット上に設置されたコンクリート製スノコの耐久性をより一層向上させることができるという優れた効果を奏する。
【００２１】
そして、コンクリート製スノコの耐久性の向上により、畜舎の維持管理費用の低減、飼育費用の低減をそれぞれ図ることができる。
【発明を実施するための最良の形態】
【００２２】
本発明を実施するための第１の実施形態を図１ないし図４を参照して説明する。図１は、豚舎（畜舎）１の平面図である。
【００２３】
まず、図１および図２を参照して、豚舎１を概略説明すると、豚舎１の中央床下には長手方向に延びる凹状のピット２が設けられている。このピット２の上には、図３に示すコンクリート製スノコ３が２列にわたり多数設置されており、豚の排泄する糞尿などをスリット４からピット２に流下させるようになっている。コンクリート製スノコ３，３の中央には中仕切５が長手方向に設けられ、また、中仕切５と直交する横仕切６によって多数の小部屋７が向かい合うように設けられている。各小部屋７の中仕切５の両側には水飲み場８が設けられ、スノコ３の後方には豚が寝るための床部９が広く設けられ、中仕切５と反対側に餌箱１０が設けられている。床部９はピット２に向けて緩やかに傾斜している。
【００２４】
コンクリート製スノコ３は、図４に示すように、内部に複数の補強鉄筋１１が配設され、補強鉄筋１１の周囲には錆止め皮膜が施されている。また、コンクリート製スノコ３の上下面および側面には、コンクリート表面から約１０ｍｍの厚さ（深さ）Ｄを有する不透水性のコンクリート改質層１２が形成されている。
【００２５】
このコンクリート改質層１２は、次のようにして形成される。まず、図５に示すように、コンクリート製スノコ３の表面全面に、スリット４の内周面も含め、珪酸アルカリ溶液（商品名：「クリスタルシーラー」）１３を均一の厚さに塗布し、それらの表層の空隙・毛細孔に珪酸アルカリ溶液を浸透させる。表層の空隙・毛細孔に浸透した珪酸アルカリ溶液中の珪酸イオンとコンクリート中のカルシウム（Ｃａ）イオン、マグネシウム（Ｍｇ）イオン、アルミニウム（Ａｌ）イオン等が反応して、時間の経過と共に、図６に示すように、珪酸カルシウム（ＣａＳｉＯ３）を主体とする不溶解性無機質物質（ガラス物質）１４がコンクリート表層の空隙・毛細孔に析出して硬化し、コンクリート表層の空隙・毛細孔が不溶解性無機質物質（ガラス物質）１４により満たされる。これにより、コンクリート製スノコ３の各面の表層部にコンクリート組成がガラス物質により緻密化された不透水性のコンクリート改質層１２が形成される。
【００２６】
ガラス物質がコンクリート表層の空隙・毛細孔を満たし、コンクリート組成を緻密化するので、外部からの水分その他の進入を防止する。これにより、豚舎１のピット２上に設置されたスノコ３の上に豚の排泄物が付着し、あるいはスノコ３の上を高圧洗浄水で清掃しても、水分、排泄物質その他のコンクリート劣化要因となる物質がコンクリート内に進入せず、コンクリートの劣化を防ぐことができる。
【００２７】
また、コンクリート製スノコ３の下面に、珪酸アルカリ溶液を塗布し、コンクリート改質層１２を形成したから、ピット２に対面し、スノコ３のコンクリート上面に比べて、湿気がこもり易く、また、清掃もしにくく、先に腐食しやすいコンクリート下面を十分に保護し、これによって、コンクリート製スノコ３の耐久性を大きく向上させることができる。
【産業上の利用可能性】
【００２８】
本発明に係る畜舎用コンクリート製スノコの強化方法は、豚舎等のピット上に設置されるコンクリート製スノコを強化する方法として利用可能である。
【図面の簡単な説明】
【００２９】
【図１】豚舎の平面図、
【図２】図１の豚舎のＡ−Ａ線断面図、
【図３】図１の豚舎のピット上に設置されるコンクリート製スノコの平面図、
【図４】図３に示すコンクリート製スノコのＢ−Ｂ線断面図、
【図５】図３に示すコンクリート製スノコの表面に珪酸アルカリ溶液が塗布された状態を示す断面図、
【図６】図４に示すコンクリート製スノコの表層部におけるコンクリート改質層を示す要部拡大図である。
【符号の説明】
【００３０】
１  豚舎
２  ピット
３  コンクリート製スノコ
４  スリット
５  中仕切
６  横仕切
７  小部屋
８  水飲み場
９  床部
１０  餌箱
１１  補強鉄筋
１２  コンクリート改質層
１３  珪酸アルカリ溶液
１４  不溶解性無機質物質（ガラス物質）
Ｄ  コンクリート改質層の厚さ
【図１】
2010088318.tif 000003
【図２】
2010088318.tif 000004
【図３】
2010088318.tif 000005
【図４】
2010088318.tif 000006
【図５】
2010088318.tif 000007
【図６】
2010088318.tif 000008